La présente invention concerne lJutilisation d'une matière à mouler spéciale à base de polypropylène pour la fabrication de rubans étirés dans le sens de la longueur et se fendant facilement, rubans dont la surface de section transversale est de 0,02 à 40mm2 et dont l'épaisseur est de 0,01 à 3 mm. 1l est connu de fabriquer des rubans étirés en polypropylène aux cotes indiquées. Une propriété typique de ce genre de rubans est qu'ils ont tendance - notamment sous l'effet d'efforts mécaniques - à se fendre dans le sens de la longueur. Cette propriété peut, selon l'usage auquel on destine les rubans, entre un avantage ou un inconvénient. Elle constitue par exemple un avantage dans le cas de rubans destinés à être fendus pour obtenir par exemple des bandelettes de refend utilisables à leur tour pour la fabrication de cordelettes et de fils ; elle constitue un inconvénient dans le cas de rubans qui ne doivent pas se fendre, comme ceux que l'on utilisera tels quels pour l'emballage. La présente invention vise à offrir une matière à mouler à base de polypropylène à partir de laquelle on puisse fabriquer des rubans étirés dont la tendance à se fendre dans le sens de la longueur soit fortement augmentée par rapport aux rubans connus de type comparable. Le problème a été résolu grâce à une matière à mouler contenant réparties de façon homogène (1) une quantité prédominante d'un polypropylène de spécification déterminée et (2) une moindre quantité d'un polystyrène de spécification déterminée. La présente invention a donc pour objet l'utilisation d'une matière à mouler à base de polypropylène contenant, réparties de fa çon homogène (1) 100 parties en poids de polypropylène d'une viscosité intrinsèque (mesurée dans la décaline à 1300 C), de 1 à 9, (de préférence de 2 à 4) et d'une densité (selon DIN 53 479) de 0,80 à 0,92 g/cm3 (de préférence de 0,88 à 0,91 g/cm3) ainsi que (2) 1 à 20 (de préférence 4 à 12) parties en poids de polystyrène d'un poids moléculaire moyen de 50 000 à 300 000 (de préférence de 150 000 à 250 000), cette matière à mouler étant destinée à la fabrication de rubans étirés et se fendant facilement dans le sens de la longueur, d'une section de 0,02 à 40 mm2 et d'une epaisseur de 0,01 à 3 mm. Les divers composants de la matière à mouler à base de polypropylène sont bien connus en soi et se trouvent dans le commerce, de sorte qu'il est inutile de s'y attarder plus longuement. La fabrication de la matière à mouler à base de polypropylène à partir de ses composants peut se faire selon les méthodes et avec les dispositifs habituellement employés. Par exemple,on on peut avantageusement incorporer de façon homogène le polystyrène au polypropylène au moyen d'un mélangeur (par exemple d'un extrudeur) (température de travail 160 à 3100C). A partir des matières à mouler selon l'invention)on peut fabriquer notamment des rubans à fendre. La fabrication des rubans étirés à partir des matières à mouler peut, à son tour, s'effectuer selon les méthodes et avec les dispositifs habituellement employas, par extrusion d'un ruban primaire (la matière à mouler étant avantageusement à une température de 160 à 3100C à l'extrusion), suivie d'un étirage en longueur de ce ruban primaire ( la température de surface lors de 1' étirage étant avantageusement de 20 å 1500C et le taux d'étirage de 1 : 4 à 1 : 15 ,de préférence de 1 : 9 à 1 : 12). EXEMPLE On part d'une matière à mouler contenant, réparties de façon homogène 1) 100 parties en poids de polypropylène de viscosité intrinsè- que ( G ) (mesurée dans la décaline à 1300C) égale à 2,5 et de densité 0,897 g/cm3 (selon DIN 53 479), ainsi que 2) 10 parties en poids de polystyrène de poids moléculaire moyen 200 000. A partir de cette matière à mouler, on fabrique par extrusion, la matière étant à une température de 2700cl un ruban primaire (section = 15 mm2, épaisseur = 0,15 mm), et on étire ce ruban en longueur, à une température de surface de 1300 C, dans le rapport de 1 à 1l. On obtient un ruban d'une section de 0,46 mm2 et une épaisseur de 0,046 mm, dont la tendance à se fendre est très formez - R E V E N D I C A T I O N - Utilisation d'une matière à mouler à base de polypropylène contenant, réparties de façon homogène (1) 100 parties en poids de polypropylène d'une viscosité intrinsèque (#) ) (mesurée dans la décaline à 130 C), de 1 à 9, et d'une densité (selon DIN 53 479) de 0,80 à 0,92 g/cm3 ainsi que (2) 1 à 20 parties en poids de po lystyrene d'un poids moléculaire moyen de 50 OOO à 300 000, cette matière à mouler étant destinée à la fabrication de rubans étirés et se fendant facilement dans le sens de la longueur, d'une section de 0,02 à 40 mm2 et d'une épaisseur de 0,01 à 3 mm.